"メタクリル酸メチルと、下記式1で示されるホスホン酸エステルとからなる単量体混合物が重合してなる共重合体を含有することを特徴とするメタクリル樹脂組成物。式中、R1は炭素数1~5のアルキレン基を表し、R2は炭素数1~6のアルキル基を表す。単量体混合物に含まれるメタクリル酸メチル及び式1で示されるホスホン酸エステルの各含有量が、メタクリル酸メチル及び式1で示されるホスホン酸エステルの総量を100モルとして、メタクリル酸メチルが70~99.9モルであり、式1で示されるホスホン酸エステルが0.1~30モルである請求項1に記載のメタクリル樹脂組成物。式1で示されるホスホン酸エステルにおけるR2がメチル基である請求項1又は2に記載のメタクリル樹脂組成物。式1で示されるホスホン酸エステルにおけるR1がメチレン基である請求項1~3のいずれかに記載のメタクリル樹脂組成物。請求項1に記載のメタクリル樹脂組成物を製造する方法であって、メタクリル酸メチルと式1で示されるホスホン酸エステルとからなる単量体混合物及びラジカル重合開始剤を含む重合性混合物を重合反応させることを特徴とするメタクリル樹脂組成物の製造方法。単量体混合物に含まれるメタクリル酸メチル及び式1で示されるホスホン酸エステルの各含有量が、メタクリル酸メチル及び式1で示されるホスホン酸エステルの総量を100モルとして、メタクリル酸メチルが70~99.9モルであり、式1で示されるホスホン酸エステル0.1~30モルである請求項5に記載の製造方法。式1で示されるホスホン酸エステルにおけるR2がメチル基である請求項5又は6に記載の製造方法。式1で示されるホスホン酸エステルにおけるR1がメチレン基である請求項5~7のいずれかに記載の製造方法。重合反応がキャスト重合により行われる請求項5~8のいずれかに記載の製造方法。請求項1~4のいずれかに記載のメタクリル樹脂組成物からなる難燃板。しかしながら、上記従来のメタクリル樹脂組成物は、難燃性および耐熱性の両立という点で、必ずしも満足のいくものではなかった。そこで、本発明の課題は、難燃性を有し、かつ耐熱性に優れるメタクリル樹脂組成物、その製造方法および難燃板を提供することである。本発明者らは、上記課題を解決すべく鋭意研究を重ねた結果、本発明を完成するに至った。すなわち、本発明は、以下の構成からなる。メタクリル酸メチルと、下記式1で示されるホスホン酸エステルとからなる単量体混合物が重合してなる共重合体を含有することを特徴とするメタクリル樹脂組成物。式中、R1は炭素数1~5のアルキレン基を表し、R2は炭素数1~6のアルキル基を表す。2単量体混合物に含まれるメタクリル酸メチル及び式1で示されるホスホン酸エステルの各含有量が、メタクリル酸メチル及び式1で示されるホスホン酸エステルの総量を100モルとして、メタクリル酸メチルが70~99.9モルであり、式1で示されるホスホン酸エステルが0.1~30モルである前記1に記載のメタクリル樹脂組成物。3式1で示されるホスホン酸エステルにおけるR2がメチル基である前記1又は2に記載のメタクリル樹脂組成物。4式1で示されるホスホン酸エステルにおけるR1がメチレン基である前記1~3のいずれかに記載のメタクリル樹脂組成物。5前記1に記載のメタクリル樹脂組成物を製造する方法であって、メタクリル酸メチルと式1で示されるホスホン酸エステルとからなる単量体混合物及びラジカル重合開始剤を含む重合性混合物を重合反応させることを特徴とするメタクリル樹脂組成物の製造方法。6単量体混合物に含まれるメタクリル酸メチル及び式1で示されるホスホン酸エステルの各含有量が、メタクリル酸メチル及び式1で示されるホスホン酸エステルの総量を100モルとして、メタクリル酸メチルが70~99.9モルであり、式1で示されるホスホン酸エステル0.1~30モルである前記5に記載の製造方法。7式1で示されるホスホン酸エステルにおけるR2がメチル基である前記5又は6に記載の製造方法。8式1で示されるホスホン酸エステルにおけるR1がメチレン基である前記5~7のいずれかに記載の製造方法。9重合反応がキャスト重合により行われる前記5~8のいずれかに記載の製造方法。10前記1~4のいずれかに記載のメタクリル樹脂組成物からなる難燃板。本発明によれば、メタクリル酸メチルと、特定のホスホン酸エステルとからなる単量体混合物が重合してなる共重合体を含有するので、難燃性を有し、かつ耐熱性に優れるメタクリル樹脂組成物とすることができ、該メタクリル樹脂組成物は、照明材料、光学材料、看板、ディスプレイ、建築材料、装飾材料等に好適に用いられる。本発明のメタクリル樹脂組成物は、メタクリル酸メチルと、特定のホスホン酸エステルとからなる単量体混合物が重合してなる共重合体を含有したものである。本発明におけるホスホン酸エステルは、下記式1で示される。式中、R1は炭素数1~5のアルキレン基を表し、R2は炭素数1~6のアルキル基を表す。なかでも、上記式1中、R1としてはメチレン基が好ましく、R2としてはメチル基、エチル基が好ましく、メチル基がより好ましい。また、前記ホスホン酸エステルは、必要に応じてそれらの1種または2種以上用いてもよい。上記式1で示されるホスホン酸エステルの市販品としては、例えば、SPECIFICPOLYMERS社製のMAPC1ME、MAPC1ETなどが挙げられる。単量体混合物に含まれるメタクリル酸メチル及びホスホン酸エステルの各含有量は、メタクリル酸メチル及びホスホン酸エステルの総量を100モルとして、好ましくは、メタクリル酸メチルが70~99.9モルであり、ホスホン酸エステルが0.1~30モルであり、さらに好ましくは、メタクリル酸メチルが80~99モルであり、ホスホン酸エステル1~20モルであり、特に好ましくはメタクリル酸メチルが85~95モルであり、ホスホン酸エステル5~15モルである。メタクリル酸メチル及びホスホン酸エステルの各含有量が上記範囲であれば、得られるメタクリル樹脂組成物に優れた難燃性および耐熱性を付与することができる。尚、メタクリル樹脂組成物には、必要に応じて、離型剤、重合調節剤、紫外線吸収剤、光拡散剤、着色剤、補強剤、充填剤、安定剤、酸化防止剤、帯電防止剤等の各種添加剤を、1種または2種以上含有させてもよい。例えば、光拡散剤を含有するメタクリル樹脂組成物は、看板やディスプレイの前面板に利用できる拡散板や乳半板として好適である。光拡散剤の種類は限定されることなく、有機系もしくは無機系の微粒子が用いられ、有機系微粒子としては、例えば、ポリスチレン架橋粒子、ポリメタクリルスチレンMS架橋粒子、アクリル系架橋粒子などが挙げられ、無機系微粒子としては、例えば、酸化チタン、硫酸バリウム、酸化ケイ素などが挙げられる。製造方法次に、本発明のメタクリル樹脂組成物の製造方法について説明する。本発明の製造方法は、上記単量体混合物とラジカル重合開始剤を含む重合性混合物を重合反応させることで、難燃性を有し、かつ耐熱性に優れるメタクリル樹脂組成物を製造する方法である。ラジカル重合開始剤としては、例えば、2,2-アゾビスイソブチロニトリル、2,2-アゾビス2,4-ジメチルバレロニトリルなどのアゾ化合物;ベンゾイルパーオキサイド、ラウロイルパーオキサイドなどの過酸化物などが挙げられ、必要に応じてそれらの2種以上を用いてもよく、必要に応じて、アミン類などの促進剤と併用してもよい。ラジカル重合開始剤の添加量は、単量体混合物に対して、通常、0.01~1重量部、好ましくは0.01~0.5重量部である。この重合反応の温度は、通常、使用するラジカル重合開始剤の種類等によって、常温~150°Cの範囲で適宜設定され、また、必要に応じて多段階の温度条件で重合を行ってもよい。重合性混合物の重合方法としては、得られるメタクリル樹脂組成物の用途に応じて適宜選択すればよく、例えば、キャスト重合注型重合などの塊状重合;懸濁重合;乳化重合;分散重合などが挙げられ、中でも、塊状重合、特に、得られるメタクリル樹脂組成物を板状にして使用する場合、良好な外観となる点や、大きなサイズの板や厚い板などの生産性の点で、キャスト重合が好ましい。キャスト重合としては、例えば、上記重合性混合物をセルに注入して重合させるセルキャスト法、対向配置された一対のステンレス製エンドレスベルトを用いる連続キャスト法などが挙げられる。セルキャスト法に用いられるセルは、例えば、2枚のガラス板と軟質塩化ビニルチューブなどのシール材から構成され、そのセルの空隙の間隔は所望の厚さのメタクリル樹脂組成物が得られるように適宜調整され、一般的には1~30mmである。このようにして、良好な難燃性に加え、優れた耐熱性を有するメタクリル樹脂組成物が得られる。このメタクリル樹脂組成物は、例えば、照明材料、光学材料、看板、ディスプレイ、建築材料、装飾材料等に利用することができ、特に、ガソリンスタンドなどの可燃性物質を取り扱う場所において、その店名や商品価格等を表示する看板等の難燃板;高速道路や幹線道路等に設置される透明な遮音板;鉄道高架に設置される防風パネル等に好適に用いられる。なお、このメタクリル樹脂組成物を、遮音板などの透明性が必要とされる用途に使用する場合、その好ましい全光線透過率は80以上であり、より好ましくは90以上である。以下、本発明の実施例を示すが、本発明はこれらによって限定されるものではない。なお、メタクリル樹脂組成物の難燃性試験、耐熱性試験および全光線透過率測定は、下記の方法で行った。難燃性試験JISK69111979の耐燃性試験A法に準拠して、3個1組のサンプルにて不燃性、自消性、可燃性の判定を行った。尚、サンプルのうち3個とも不燃性の場合には◎、サンプルのうち3個とも自消性の場合には○、サンプルのうち3個とも可燃性の場合には×を示した。耐熱性試験JISK71912に準拠して、80°Cの熱風循環炉中で16時間アニールしたサンプルの荷重たわみ温度°Cを測定した。全光線透過率測定透過率計株村上色彩技術研究所製のHR100を用い、JISK73611に準拠して、全光線透過率Ttを測定した。この数値が大きいほど、光線の透過が大きい、つまり透明性が高いことを示す。<実施例1>メタクリレート系樹脂板の製造メタクリル酸メチル90molとジメチルメタクリロイロキシメチルホスホネートDMMMP,SPECIFICPOLYMERS社製のMAPC1ME10molの単量体混合物100重量部、22アゾビスイソブチロニトリルAIBNラジカル重合開始剤008重量部、ジスルホコハク酸ナトリウム01重量部、1メチル4イソプロピリデン1シクロヘキセン001重量部および2ベンゾトリアゾール001重量部を混合して得られた重合性混合物を真空脱気した。次いで、厚さ10mm、300mm四方のガラス同士を対向させ、その両方の面の間に3mm用の軟質塩化ビニル製ガスケットシール材を挟み込んで形成されたセルの中空部に、重合性混合物を注入し、室温から72°Cまで3時間かけて重合硬化させた後、72°Cから120°Cまで1時間かけて熱処理し、3mm厚の板状のメタクリル樹脂組成物を得た。得られたメタクリル樹脂組成物の難燃性、荷重たわみ温度および全光線透過率の測定結果を表1に示す。<実施例2>ジメチルメタクリロイロキシメチルホスホネートDMMMP10molに代えて、ジエチルメタクリロイロキシメチルホスホネートDEMMP,SPECIFICPOLYMERS社製のMAPC1ET10molとした以外は、実施例1に準じて3mm厚の板状のメタクリル樹脂組成物を得た。得られたメタクリル樹脂組成物の難燃性、荷重たわみ温度および全光線透過率の測定結果を表1に示す。<比較例1>ジメチルメタクリロイロキシメチルホスホネートDMMMP10molに代えて、ジエチル-p-ビニルベンジルホスホネート10molとした以外は、実施例1に準じて3mm厚の板状のメタクリル樹脂組成物を得た。得られたメタクリル樹脂組成物の難燃性、荷重たわみ温度および全光線透過率の測定結果を表1に示す。<比較例2>ジメチルメタクリロイロキシメチルホスホネートDMMMP10molに代えて、ジフェニルビニルホスホネート10molとした以外は、実施例1に準じて3mm厚の板状のメタクリル樹脂組成物を得た。得られたメタクリル樹脂組成物の難燃性、荷重たわみ温度および全光線透過率の測定結果を表1に示す。"